СПОСОБ НАНЕСЕНИЯ АНТИКОРРОЗИОННОГО ПОКРЫТИЯ НА ЧАСТИ ТРУБОПРОВОДОВ, ВКЛЮЧАЮЩИЙ ПРИМЕНЕНИЕ ВОДНОГО РАСТВОРА СИЛАНА И ЭПОКСИДНОЙ ПОРОШКОВОЙ КРАСКИ

1. Способ нанесения антикоррозионного покрытия, однослойного или многослойного, на металлический субстрат, входящий в конструкцию трубы, или арматуры трубопровода, который предполагают зарыть в землю или погрузить в жидкость, для транспортировки текучей среды, такой как вода, нефтепродукты, газ или продукты ассенизации, отличающийся тем, что он включает в себя следующие этапы:
а) подготавливают поверхность субстрата исключительно механически, что включает в себя очистку путем обдувки абразивами;
б) наносят инициатор адгезии на подготовленную поверхность, состоящий из водного раствора, по меньшей мере, одного силана, без дополнительной химической обработки;
в) наносят один слой порошковой краски на основе эпоксидной смолы на поверхность, покрытую инициатором адгезии; и
г) выполняют, по меньшей мере, одну термическую обработку, по меньшей мере, поверхности субстрата;
причем, по меньшей мере, одну стадию г) термической обработки осуществляют между стадиями а) и б) или между стадиями б) и в) при температуре, составляющей от 110 до 250°С.
2. Способ по п.1, в котором подготовка поверхности включает в себя:
сушку субстрата для того, чтобы удалить из нее все следы влаги;
механическую очистку путем обдувки абразивами посредством, по меньшей мере, одного абразивного материала, такого как каменная мелочь, песок, глинозем и корунд; и
удаление пыли, возникающей при очистке, например обдувкой и/или засасыванием;
с целью добиться чистоты поверхности, составляющей от Sa 2,5 до Sa 3, или на уровне Sa 2,5, и шероховатости Rz, составляющей от 40 до 150 мкм или от 70 до 90 мкм.
3. Способ по одному из п.1 или 2, в котором субстрат состоит из металла, включающего в себя, в основном, железо, и предпочтительно состоит из стали.
4. Способ по п.1, в котором, по меньшей мере, один упомянутый силан выбирают из аминосиланов или эпоксисиланов и, например, из N-(бета-аминоэтил)-гамма-аминопропилтриметоксисилана и гамма-глицидилоксипропилтриметоксисилана.
5. Способ по п.1, в котором силан представляет собой предварительно гидролизованный силан, такой как предварительно гидролизованный 3-аминопропилсилан.
6. Способ по п.1, в котором водный раствор содержит от 0,5 до 20 мас.%, предпочтительно от 1 до 10 мас.% силана.
2
2
7. Способ по п.1, в котором водный раствор силана наносят на поверхность субстрата в количестве, составляющем от 10 до 100 г/м, предпочтительно от 30 до 70 г/м.
8. Способ по п.1, в котором одну стадию г) термической обработки проводят между стадиями а) и б) или между стадиями б) и в) при температуре, составляющей от 110 до 250°С.
9. Способ по п.1, в котором температура термической обработки составляет от 150 до 240°С.
10. Способ по п.1, дополнительно включающий в себя следующие этапы:
д) наносят промежуточный слой абразива на основе полиолефина на поверхность, покрытую эпоксидной смолой; и
е) наносят окончательный слой полиолефина, который выбирают из полиэтиленов или полипропиленов, на поверхность, покрытую промежуточным слоем.
11. Способ по п.1, в котором металлическим субстратом является труба системы трубопроводов.
12. Способ по п.1, в котором металлическим субстратом является арматура трубопроводов.